(57)【特許請求の範囲】
【請求項１】
基材ゴム、α，β−不飽和カルボン酸の金属塩、有機過酸化物、無機金属塩、及び下記一般式で表されるアルキルフェニルジスルフィド類を含有するゴム組成物の加硫体からなるコア、又は該加硫体からなる層を１層以上含む多層のコアと、
該コア上に形成された単層又は多層のカバーとを含むソリッドゴルフボール。
【化１】
0004322401.tif 000009
（式中、Ｒは炭素数１〜３のアルキル基、Ａは水素原子又はハロゲン原子又は有機基、ｎは１〜５の整数を示す）
【請求項２】
前記アルキルフェニルジスルフィド類は、化学式中Ｒがメチル基であるメチルフェニルジスルフィド類である請求項１に記載のソリッドゴルフボール。
【請求項３】
前記ゴム組成物は、
基材ゴム１００質量部、α，β−不飽和カルボン酸の金属塩１５〜４５質量部、有機過酸化物０．２〜５質量部、無機金属塩２〜３０質量部、及び該アルキルフェニルジスルフィド類０．０５〜３．０質量部を含有する請求項１又は２に記載のソリッドゴルフボール。
【請求項４】
前記コアに、９８Ｎを初期荷重として、１２７５Ｎに増大させたときの該コアの変形量が２．５〜５．５ｍｍである請求項１〜３のいずれかに記載のソリッドゴルフボール。
【請求項５】
前記コアは多層であって、該コア全体の体積Ｖに対する、
前記ゴム組成物の加硫体の体積ｖの割合（ｖ／Ｖ）が０．５以上である請求項１〜４のいずれかに記載のソリッドゴルフボール。
【発明の詳細な説明】
【０００１】
【発明の属する技術分野】
本発明はソリッドゴルフボールに関し、特に打撃時の反発性能、飛行性能、および打撃フィーリングが改善されたソリッドゴルフボールに関するものである。
【０００２】
【従来の技術】
ソリッドゴルフボールは、加硫ゴムからなるソリッドコアと該コアを被覆するカバーからなる。ソリッドコアは、一般に、ポリブタジエン系ゴムに共架橋剤としての不飽和カルボン酸の金属塩、ジクミルパーオキサイド等の架橋開始剤、質量調整剤、その他の充填剤を含むゴム組成物の球状加硫成型体で形成されている。該組成物に含まれる不飽和カルボン酸の金属塩は、架橋開始剤の作用によってポリブタジエン主鎖にグラフト結合したり、ポリブタジエン主鎖間に架橋を形成することにより、コアに適度な硬さと耐久性を付与するとともに、反発性を高めている。
【０００３】
しかしながら、ゴルフプレーヤーのゴルフボールに対する要求は非常に強く、飛び性能の更なる向上が求められている。一般に、飛び性能を向上するためには、共架橋剤の含有量を増大することにより、加硫ゴムの架橋度を高めて、反発性を高めることが考えられる。しかしながら、共架橋剤の含有量増大による架橋度の増加は、加硫体たるコアを硬くすることになるため飛距離は増大するが、打球感が硬くなるという問題がある。すなわち、打球感が硬いということは、打撃時に受けるゴルファーの衝撃が大きくなり、さらにスピン量も少なくなってコントロール性能がやや劣ることを意味するため、ゴルファーには好まれない。
【０００４】
このような理由から、コアの硬度アップを抑えつつ、反発弾性を増大させ、飛び性能と打球感をバランスしたゴルフボールの研究が進められている。例えば、特許２７７８２２９号に、チオフェノール類、チオカルボン酸類、スルフィド類、チオフェノール類の亜鉛塩及びチオカルボン酸類の亜鉛塩から選ばれる１種をコア用ゴム組成物に含有させることにより、反発弾性を高めるとともに、硬度に該当する１００kg荷重下の撓み量を比較的軟らかい一定範囲内に限定することで、打撃フィーリングを確保しつつ、反発弾性を増大させたゴルフボールが提案されている。
【０００５】
【発明が解決しようとする課題】
コア用ゴム組成物中に有機硫黄化合物を添加することにより、コアの高硬度化を抑えつつ、コアの反発弾性を増大する改善手法において、反発弾性増大の程度及び硬度に対する影響は、ゴム組成物に含有する有機硫黄化合物の種類により異なっている。
【０００６】
例えば、スルフィド類については、特開平１１−２９０４８１号に開示されているように、例えば、分子中の硫黄原子数、フェニル基に結合している置換基の種類によって、コア反発係数が異なる。
【０００７】
しかしながら、特許２７７９２２９号には、ペンタクロロチオフェノールの亜鉛塩に関する実施例が示されているに留まっている。
【０００８】
本発明は、このような事情に鑑みてなされたものであり、その目的とするところは、特殊な有機硫黄化合物を用いることにより、特に打球感と飛距離のバランスに優れたゴルフボールを提供することにある。
【０００９】
【課題を解決するための手段】
本発明者は、ジスルフィド類について種々の置換基、硫黄原子に結合している原子団について検討した結果、ジスルフィドの硫黄原子に結合している原子団として、フェニル基とアルキル基の組み合わせが優れていることを見い出し、本発明を完成した。
【００１０】
すなわち、本発明のソリッドゴルフボールは、基材ゴム、α，β−不飽和カルボン酸の金属塩、有機過酸化物、無機金属塩、及び下記一般式で表されるアルキルフェニルジスルフィド類を含有するゴム組成物の加硫体からなるコア、又は該加硫体からなる層を１層以上含む多層のコアと、該コア上に形成された単層又は多層のカバーとを含む。
【００１１】
【化２】
0004322401.tif 000002
【００１２】
（式中、Ｒは炭素数１〜３のアルキル基、Ａは水素原子又はハロゲン原子又は有機基、ｎは１〜５の整数を示す）。
【００１３】
前記アルキルフェニルジスルフィド類は、化学式中Ｒがメチル基であるメチルフェニルジスルフィド類であることが好ましい。
【００１４】
前記ゴム組成物は、基材ゴム１００質量部、α，β−不飽和カルボン酸の金属塩１５〜４５質量部、有機過酸化物０．２〜５質量部、無機金属塩２〜３０質量部、及び該アルキルフェニルジスルフィド類０．０５〜３．０質量部を含有することが好ましい。
【００１５】
前記コアに、９８Ｎを初期荷重として、１２７５Ｎに増大させたときの該コアの変形量が２．５〜５．５ｍｍが好ましい。
【００１６】
前記コアが多層の場合、該コア全体の体積Ｖに対する前記ゴム組成物の加硫体の体積ｖの割合（ｖ／Ｖ）が０．５以上であるであることが好ましい。
【００１７】
【発明の実施の形態】
本発明のソリッドゴルフボールは、コアとコアを被覆するカバーを有し、前記コアの一部が、アルキルフェニルジスルフィド類を含有する下記ゴム組成物（以下、「ジスルフィド含有ゴム組成物」という）で構成されている。
【００１８】
ジスルフィド含有ゴム組成物とは、基材ゴム、α，β−不飽和カルボン酸の金属塩、有機過酸化物、無機金属塩、及びアルキルフェニルジスルフィド類を含有する。以下、各成分について、順に説明する。
【００１９】
まず基材ゴムとしては、従来からソリッドゴルフボールに用いられている天然ゴムもしくは合成ゴムを使用できるが、中でも特に好ましいのは、シス−１，４−結合を４０％以上、より好ましくは８０％以上有する所謂ハイシスポリブタジエン系ゴムであり、所望により天然ゴム、イソプレンゴム、スチレンブタジエンゴム、エチレンプロピレンゴム等を適量配合したものであってもよい。シス−１，４−結合の含有率が高いポリブタジエン程、反発性が高いからである。
【００２０】
α，β−不飽和カルボン酸の金属塩は、主に共架橋剤として配合されるもので、好ましくは例えばアクリル酸やメタクリル酸の如き炭素数３〜８のα，β−不飽和カルボン酸の金属塩、たとえば亜鉛やマグネシウム等の金属塩であり、中でも特に好ましいのは２〜３価の金属塩である。それらの中でも、コアに優れた反発性を与える上で特に好ましいのは、アクリル酸またはメタクリル酸の亜鉛塩である。
【００２１】
該α，β−不飽和カルボン酸金属塩の配合量は、上記基材ゴム１００質量部に対し１５〜４５質量部の範囲とするのがよく、１５質量部未満では硬さ不足で反発性が悪くなって飛距離が減少する傾向があり、一方４５質量部を超えると、コアが硬くなりすぎて打撃フィーリングやコントロール性能が悪くなる傾向が現れてくる。α，β−不飽和カルボン酸金属塩のより好ましい下限値は２０質量部、より好ましい上限値は４０質量部である。
【００２２】
有機過酸化物は、架橋開始剤として配合される成分であり、解離により生成したオキシラジカルが、基材ゴムのアリル位の水素を引き抜き、架橋反応を開始させることができる。本発明に用いられる有機過酸化物としては、具体的にはジクミルパーオキサイド、１，１−ビス（ｔ−ブチルパーオキシ）−３，５−トリメチルシクロヘキサン、２，５−ジメチル−２，５−ジ（ｔ−ブチルパーオキシ）ヘキサン、ジ−ｔ−ブチルパーオキサイド等が例示され、これらの中でも汎用性の高いのはジクミルパーオキサイドである。
【００２３】
該有機過酸化物の配合量は、前記基材ゴム１００質量部に対して０．２〜５質量部の範囲が好ましく、０．２質量部未満では架橋不足となって反発力が低下し、飛距離を充分に高め難くなるからである。一方、５質量部を超えて含有させると、コアに適切な硬さを与えるのにα，β−不飽和カルボン酸金属塩の配合量を少なく抑えなければならなくなり、反発不足によって飛距離が低下する傾向が生じてくる。
【００２４】
本発明で用いられるアルキルフェニルジスルフィド類は、下記化学式で示されるジスルフィド化合物である。硫黄原子に結合されている原子団がアルキル基とフェニル基の組み合わせのジスルフィド化合物は、フェニル基とフェニル基の組み合わせ（ジフェニルジスルフィド類）に比べて、反発性向上効果が高く、従来使用されていた有機硫黄化合物よりも、撓み量の減少（高硬度化）に対する反発係数の増大割合が高い。従って、下記化学式で示されるアルキルフェニルジスルフィド化合物を含有することにより、打球感を確保しつつ反発弾性を高め、飛距離を増大させることができる。尚、アルキルフェニルジスルフィド化合物の反発性増大効果が高い理由は明らかではないが、ジアルキルジスルフィド類が有機過酸化物と反応させることが困難なためにアルキルチオラジカルの効果が発揮できないのに対し、アルキルフェニルジスルフィドではアルキルチオラジカルが発生し、アルキルチオラジカルとフェニルチオラジカルの相乗効果により架橋形態に影響を及ぼして反発性増大効果が高くなると考えられる。
【００２５】
【化３】
0004322401.tif 000003
【００２６】
（Ｒは炭素数１〜３のアルキル基、Ａは水素原子若しくはハロゲン原子又は有機基、ｎは１〜５の整数を示す）。
【００２７】
上記式中、Ｒは炭素数１〜３のアルキル基であればよく、直鎖状アルキル基に限定されず、分枝されたものであってもよい。具体的には、メチル基、エチル基、プロピル基、イソプロピル基などが挙げられるが、これらのうち、立体障害が少なくて済むメチル基が好ましく用いられる。
【００２８】
上記式中、Ａは水素原子の他、ハロゲン原子（Ｘ）、シアノ基（−ＣＮ）、ホルミル基（−ＣＨＯ）、ニトロ基（−ＮＯ2）、アミノ基（−ＮＨ2）、カルボキシ基（−ＣＯＯＨ）またはそのエステル、ハロゲン化カルボニル（−ＣＯＸ）、アシル基（−ＣＯＲ）、カルバモイル基（−ＣＯＮＨ2）、スルホ基（−ＳＯ3Ｈ）又はそのエステル（−ＳＯ3Ｒ）、スルホニル基（−ＳＯ2−）、アルキル基（−ＣnＨ2n+1）、ハロゲン化アルキル基、アルコキシ基、水酸基、フェニルチオ基（Ｃ6Ｈ5Ｓ−）などが挙げられる。置換基Ａは、フェニル基に結合できる数であればよい。つまり、ｎは１〜５の整数である。
【００２９】
従って、上記化学式に該当する具体的化合物としては、Ａが水素原子の場合でとして、メチルフェニルジスルフィド；Ａがハロゲン原子（Ｘ）の場合であるメチル（４−クロロフェニル）ジスルフィド、メチル（４−フルオロフェニル）ジスルフィド、メチル（４−ヨードフェニル）ジスルフィド、メチル（４−ブロモフェニル）ジスルフィド、メチル（２，５−ジクロロフェニル）ジスルフィド、メチル（２，５−ジブロモフェニル）ジスルフィド、メチル（２−クロロ−５−ブロモフェニル）ジスルフィド、メチル（２，４，５−トリクロロフェニル）ジスルフィド、メチル（２，４，５−トリブロモフェニル）ジスルフィド、メチル（２，３，５，６−テトラブロモフェニル）ジスルフィド、（２，３，５，６−テトラクロロフェニル）ジスルフィド、メチル（ペンタブロモフェニル）ジスルフィド、メチル（ペンタクロロフェニル）ジスルフィド；Ａがシアノ基（−ＣＮ）であるメチル（４−シアノフェニル）ジスルフィド、メチル（２−シアノフェニル）ジスルフィド、メチル（２，６−ジシアノフェニル）ジスルフィド、メチル（２，４−ジシアノフェニル）ジスルフィド、メチル（２，４，６−トリシアノフェニル）ジスルフィド、メチル（２，３，５，６−テトラシアノフェニル）ジスルフィド、メチル（ペンタシアノフェニル）ジスルフィド；Ａがホルミル基（−ＣＨＯ）の場合であるメチル（４−ホルミルフェニル）ジスルフィド；Ａがニトロ基（−ＮＯ2）の場合であるメチル（４−ニトロフェニル）ジスルフィド；Ａがアミノ基（−ＮＨ2）の場合であるメチル（４−アミノフェニル）ジスルフィド；Ａがカルボキシ基（−ＣＯＯＨ）またはそのエステルであるメチル（４−カルボキシフェニル）ジスルフィド、メチル（２−カルボキシフェニル）ジスルフィド、メチル（４−メトキシカルボニルフェニル）ジスルフィド、メチル（２−メトキシカルボニルフェニル）ジスルフィド；Ａがハロゲン化カルボニル（−ＣＯＸ）であるメチル（２−クロロカルボニルフェニル）ジスルフィド；Ａがアシル基（−ＣＯＲ）であるメチル（２−アセチルフェニル）ジスルフィド；Ａがカルバモイル基（−ＣＯＮＨ2）であるメチル（４−カルバモイルフェニル）ジスルフィド；Ａがスルホ基（−ＳＯ3Ｈ）又はそのエステル（−ＳＯ3Ｒ）であるメチル（４−スルホフェニル）ジスルフィド；Ａがスルホニル基（−ＳＯ2−）であるメチル（４−メチルスルホニルフェニル）ジスルフィド、メチル（４−クロロスルホニルフェニル）ジスルフィド、メチル（４−アミノスルファモイルフェニル）ジスルフィド；Ａがアルキル基（−ＣnＨ2n+1）の場合であるメチル（４−メチルフェニル）ジスルフィド、メチル（ペンタメチルフェニル）ジスルフィド；Ａがハロゲン化アルキル基であるメチル（２，４,６−トリフルオロメチルフェニル）ジスルフィド；Ａがアルコキシ基の場合であるメチル（４−メトキシフェニル）ジスルフィド、メチル（ペンタメトキシフェニル）ジスルフィド；Ａが水酸基であるメチル（４−ヒドロキシフェニル）ジスルフィド；Ａがフェニルチオ基（Ｃ6Ｈ5Ｓ−）であるメチル（４−フェニルチオフェニル）ジスルフィド等が挙げられる。
【００３０】
以上のようなアルキルフェニルジスルフィド類の添加効果を有効に発揮させるには、これを前記基材ゴム１００質量部に対して０．０５質量部以上、好ましくは０．２質量部以上、更に好ましくは０．５質量部以上で、３質量部以下、好ましくは２質量部以下、更に好ましくは１質量部以下の範囲で配合することが好ましい。０．０５質量部未満では反発力増大効果及び打撃フィーリング向上効果が有効に発揮されず、また多量に配合すぎるとコンプレッションが大きくなって打撃フィーリングは向上するものの、反発力が多少低下することになるからである。
【００３１】
本発明で用いられるジスルフィド含有ゴム組成物には、上記化合物の他、無機金属塩が含まれる。無機金属塩としては、酸化物、炭酸化物、硫酸塩等が挙げられ、具体的には酸化亜鉛、硫酸バリウム、炭酸カルシウムなどが好ましく用いられる。これらの中でも特に好ましいのは、後述する加硫工程で加硫助剤としての機能も発揮する酸化亜鉛である。無機金属塩は、１種類だけ使用してもよいし、２種類以上併用してもよい。酸化亜鉛は、通常低比重化のための調整剤に属するので、タングステン、モリブデン、鉛、ニッケル、銅等の金属、或はそれらの酸化物、炭化物、窒化物などと併用してもよい。
【００３２】
無機金属塩は、主として最終製品として得られるゴルフボールの比重を１〜１．５の範囲に調整するための成分として配合されるので、その含有量は、組み合わされる素材の種類や配合比率により適宜選択されるが、特に酸化亜鉛の場合には、基材ゴム１００質量部に対して１〜３０質量部の範囲で積極的に配合することが望ましい。比重調整剤として配合される無機金属塩、特に酸化亜鉛は、加硫ゴムを硬質化して反発力を高め、飛距離アップに有効に作用するからである。しかし３０質量部を超えて多量配合し過ぎると、適切な硬さを確保するのにα，β−不飽和カルボン酸金属塩の配合量を減少しなければならなくなり、コアとしての反発が悪くなって飛距離に悪影響を及ぼす傾向が生じてくるからである。該無機金属塩のより好ましい下限値は５質量部、より好ましい上限値は２５質量部である。
【００３３】
ジスルフィド含有ゴム組成物には、上記必須成分に加えて、老化防止剤や可塑剤、分散剤、紫外線吸収剤、着色剤など、コア用ゴム組成物に配合される通常の添加剤を必要に応じて適宜配合することが可能である。
【００３４】
以上のような組成を有するジスルフィド含有ゴム組成物を均一に混練し、金型内で加熱加圧成形すると共に加硫を行う。加硫条件は特に制限されないが、通常は１３０〜２４０℃、圧力２．９〜１１．８ＭＰａで、１５〜６０分の範囲で行われる。
【００３５】
以上のようにして形成される加硫体でコア全体を形成してもよいし、多層コアの場合には少なくとも１層が上記ジスルフィド類含有ゴム組成物の加硫体で形成されればよい。多層コアの一部だけが上記ジスルフィド類含有ゴム組成物の加硫体で形成される場合には、コアの全体積Ｖ中のジスルフィド類含有ゴム組成物の加硫体の体積ｖの割合（ｖ／Ｖ）が０．５以上が好ましく、より好ましくは０．７以上、さらに０．９以上であることが好ましい。０．５未満では、ジスルフィド含有組成物の効果が十分得られないからである。
【００３６】
コアとしての外径は３２．８〜４０．８ｍｍが好ましく、より好ましくは３３．６〜４０．０ｍｍ程度である。外径が小さ過ぎるとジスルフィド含有ゴム組成物に基づく優れた反発性能を有効に生かせなくなり、また外径が大き過ぎると耐久性が悪くなる傾向が現れてくるからである。
【００３７】
本発明のコアは、９８Ｎの荷重負荷時の変形量を基準とし、１２７５Ｎの荷重を負荷したときの圧縮変形量（ｍｍ）で示されるコンプレッションが、２．５〜５．５ｍｍであることが好ましく、より好ましくは２．６〜５．１ｍｍ、さらに好ましくは３．０〜４．６ｍｍである。２．５ｍｍ未満ではコアが硬くなりすぎて、得られたボールの打球感が悪くなり、５．５ｍｍ超ではコアが軟らかくなりすぎて、得られたゴルフボールの耐久性が低下し、また反発性が悪くなり、飛距離が低下する。
【００３８】
本発明のソリッドゴルフボールは、上記コア上にカバーを被覆したものである。
【００３９】
該カバーの材料としては、熱可塑性樹脂、好ましくはα−オレフィンと炭素数３〜８個のα，β−不飽和カルボン酸との共重合体中のカルボキシル基の一部を金属イオンで中和したアイオノマー樹脂、或はこれを主体とする混合物；あるいはソフトセグメントがポリブタジエン等のジエン系でハードセグメントがポリアミド、ポリエステル、又はポリウレタンとなるブロックコポリマーである熱可塑性エラストマーなど、またはこれらの混合物を主体とするポリマー組成物が用いられる。
【００４０】
上記アイオノマー樹脂を構成する好ましいα−オレフィンとしては、エチレンやプロピレンが好ましく、またα，β−不飽和カルボン酸としてはアクリル酸、メタクリル酸などが好ましい。またカルボキシル基を中和するための金属イオンとしては、Ｎａイオン、Ｋイオン、Ｌｉイオン等のアルカリ金属イオン；Ｚｎイオン、Ｃａイオン、Ｍｇイオン等の２価イオン；Ａｌイオン等の３価イオン等が挙げられ、これらは単独で使用し得る他、２種以上を併用することも可能である。これら金属イオンの中でもカバーの耐久性や反発性能を高める上で特に好ましいのはＮａイオン、Ｚｎイオン、Ｍｇイオンである。
【００４１】
カバー材料がアイオノマーと熱可塑性エラストマーの混合物の場合、ポリマー成分１００質量部あたり、熱可塑性エラストマーの含有量は６０質量部以下が好ましく、より好ましくは４０質量部以下である。熱可塑性エラストマーの含有量が６０質量部を上回ると、カバーが軟らかくなりすぎて反発性が低下したり、アイオノマーとの相溶性が低下するからである。
【００４２】
カバー用ポリマー組成物には、主成分となる上記ポリマーに加えて、必要に応じて硫酸バリウム等の充填材や二酸化チタン等の着色剤、分散剤、老化防止剤、紫外線吸収剤、光安定剤、蛍光剤、蛍光漂白剤などを適量配合することができる。
【００４３】
カバーは、ソリッドゴルフボールのカバー成形に採用される公知の方法によって形成することが可能である。例えば、カバー用組成物を予め半球殻状のハーフシェルに形成し、その２個を合わせてソリッドコアを包み込み、１３０〜１７０℃程度で１〜５分程度加圧成形する方法、あるいは上記カバー用組成物を直接ソリッドコア上に射出成形してコアを包み込む様に成形する方法などが例示される。カバー成形時に通常はディンプルと呼ばれる窪みを表面に多数形成し、美観や商品価値を高めるためのペイント仕上げ、マーキングスタンプ等を施すことにより商品とされる。カバーの好ましい厚さは１．０〜５．０ｍｍ、より好ましくは１．４〜４．６ｍｍである。カバーが薄過ぎる場合は、ボールの耐久性が低下し、逆に５．０ｍｍより大きくなると、打球感が悪くなる。
【００４４】
尚、カバーは、単層に限定されず、多層構造であってもよい。
【００４５】
【実施例】
次に本発明の実施例を示すが、本発明はもとより下記実施例によって制限を受けるものではなく、前後記の趣旨に適合し得る範囲で適当に変更を加えて実施することも勿論可能であり、それらはいずれも本発明の技術的範囲に含まれる。
【００４６】
〔評価方法〕
はじめに、下記実施例で用いた評価方法について説明する。
▲１▼コンプレッション
コアに９８Ｎの荷重を負荷した時の変形量を基準とし、荷重を１２７５Ｎに増大した時の圧縮変形量（ｍｍ）を測定した。変形量が小さい程、一般にボールが硬いことを示す。
▲２▼コア反発係数
コアに１９８．４ｇの金属円筒物を４０ｍ／ｓｅｃの速度で衝突させ、衝突前後の円筒物およびボールの速度を測定し、夫々の速度および質量から算出した。
▲３▼打撃フィーリング
ゴルファー１０人によるウッド１番クラブでの実打テストを行い、各人に打撃時に受ける衝撃について、「○」：衝撃が少なく打球感がソフトである、「△」：衝撃は普通である、「×」：衝撃が大きく打球感が悪いの３段階で評価してもらい、１０人中最も多い判定を得たものを、そのボールの打球感とした。
▲４▼飛距離（ｍ）
ツルーテンパー社製のスイングロボットに、ゴルフクラブＷ＃１（ヘッドスピード：４５ｍ／秒）を取り付け、各ゴルフボールを打球したときの飛距離を測定した。
【００４７】
〔コア１層タイプのゴルフボールの製造〕
下記表１に示す配合において、有機硫黄化合物として表３に示す化合物を用いて調製したコア用ゴム組成物を均一に混合し、金型内で１６０℃、で３０分間加硫することによって直径３８．２ｍｍの１層タイプの球状コアを作製した。得られたコアの反発係数およびコンプレッションを測定した。次いで、各コアの上に、表２に示すカバー用組成物を射出成形し、外径４２．７ｍｍのソリッドゴルフボールＮｏ．１〜８を作製した。
【００４８】
【表１】
0004322401.tif 000004
【００４９】
【表２】
0004322401.tif 000005
【００５０】
有機硫黄化合物として、アルキルフェニルジスルフィドに該当するメチル（ペンタシアノフェニル）ジスルフィド、又はジフェニルジスルフィドを使用し、アクリル酸亜鉛、有機過酸化物、酸化亜鉛の含有量を表４に示すように変更して、１層タイプの球状コアを作製した。得られたコアの反発係数およびコンプレッションを測定した。次いで、各コアの上に、表２に示すカバー用組成物を射出成形し、外径４２．７ｍｍのソリッドゴルフボールＮｏ．１１〜１９を製造した。
【００５１】
製造したゴルフボールについて、上記評価方法に従って、打撃フィーリング及び飛距離を測定した。Ｎｏ．１〜８の測定結果を表３に、Ｎｏ．１１〜１９の測定結果を表４に示す。
【００５２】
【表３】
0004322401.tif 000006
【００５３】
【表４】
0004322401.tif 000007
【００５４】
表３から、アルキルフェニルジスルフィド化合物を用いたＮｏ．１〜５は、いずれも、ジフェニルジスルフィド、ペンタクロロチオフェノール亜鉛塩よりも、コンプレッションが大きく、打球感に優れる傾向があり、反発係数が大きく飛距離が大きくなっていることがわかる。
【００５５】
Ｎｏ．１１〜１５から、アクリル酸亜鉛の含有量の増大に伴い、架橋度が増大し、コアコンプレッションが低下し（硬くなり）、コア反発係数が増大して、キャリーが増加している。しかしながら、アクリル酸亜鉛の増大に伴うコンプレッションの低下割合は大きく、硬くなっていくため、打球感の点から、アクリル酸亜鉛の量は１５〜４５重量部とすることが好ましい。
【００５６】
Ｎｏ．１６は、ジフェニルジスルフィドを用いた場合で、打球感が問題とならないレベルで、アクリル酸亜鉛の含有量を最大限の４５質量部に調整することにより、架橋度を最大限上げて、飛距離を最大にした場合である。かかる場合であっても、飛距離は２０２ｍであり、アクリル酸亜鉛をの含有量が同じＮｏ．１４の場合よりも飛距離が劣っていた。Ｎｏ．１７は、ジフェニルジスルフィドを用いた場合で、アクリル酸亜鉛の含有量を最小限の１０質量部に抑えた場合である。このようにアクリル酸亜鉛の含有量を最小限に抑えた場合であっても、コンプレッションは、４．８０ｍｍであり、アクリル酸亜鉛の含有量が同じで、アルキルフェニルジスルフィドを用いた場合（Ｎｏ．１１）よりもコンプレッションが小さく、しかも反発係数、飛距離が小さかった。これらより、アルキルフェニルジスルフィドを用いることにより、ジフェニルジスルフィドを用いた場合では達成できないレベルにまで、打球感、飛距離を向上させることができることがわかる。
【００５７】
そして、Ｎｏ．１４とＮｏ．１６とを比べると、両者はコンプレッションが約２．６ｍｍであり、打球感が悪い点で一致しているが、反発性はＮｏ．１４の方が大きく、飛距離も大きくなっている。このことから、同じレベルの打球感にした場合、アルキルフェニルジスルフィド類を含む、本発明のゴルフボールの方が反発性の向上のレベルが大きいと言える。
【００５８】
さらに、Ｎｏ．１８、１９から、反発性向上効果及び打球感向上効果を得るためには、アルキルフェニルジスルフィドを、０．０５〜３．０質量部含有する必要があることがわかる。
【００５９】
〔コア２層タイプのゴルフボール〕
下記表５に示す配合の内層コア用ゴム組成物を均一に混合し、金型内で１６０℃、２５分間加硫することによって直径２８．０ｍｍの内層コアを作製した。一方、外層コア用ゴム組成物を、中子金型を用いて１６０℃で２分間加硫成型することにより、外層コアを形成する２つの半加硫ハーフシェルを成形した。内層コアを、このハーフシェルで被覆した状態で、１６０℃、２５分間加硫成型することにより２層タイプのコアを作成した。
【００６０】
得られたコアの反発係数およびコンプレッションを測定した。次いで、各コアの上に、表２に示す組成を有するカバー用組成物を射出成形し、外径４２．７ｍｍのソリッドゴルフボールを作製した。
【００６１】
作製したゴルフボールについて、上記評価方法に基づいて、飛距離、打撃フィーリングを測定した。結果を表５に示す。
【００６２】
【表５】
0004322401.tif 000008
【００６３】
表５から、コア２層タイプのゴルフボール、すなわちアルキルフェニルジスルフィドを有するゴム組成物の加硫体のコア体積分率（ｖ／Ｖ）が０．５の場合であっても、コア体積分率が１の場合（Ｎｏ．１３）と同程度の反発係数、コンプレッションを示した。つまり、同程度の打球感及び飛距離を示すことができる。
【００６４】
【発明の効果】
本発明のソリッドゴルフボールのコアに用いるアルキルフェニルジスルフィドは、高硬度化を抑制しつつ、反発係数を高める効果が従来の有機硫黄化合物よりも高い。従って、打球感と飛距離のバランスが優れ、しかも従来よりも打球感及び飛距離に優れている。